СПОСОБ ИЗГОТОВЛЕНИЯ АКТИВНОЙ МАССЫ КАДМИЕВОГО ЭЛЕКТРОДА ЩЕЛОЧНОГО НИКЕЛЬ-КАДМИЕВОГО АККУМУЛЯТОРА

1. Способ изготовления активной массы кадмиевого электрода щелочного никель-кадмиевого аккумулятора, включающий смешивание оксида кадмия с водным раствором гипофосфита натрия и соли никеля (II) в следующем соотношении, мас.%:
оксид кадмия
81-91
соль никеля (II)
4-9
гипофосфит натрия
5-10,
нагрев смеси до 80÷90°С, добавление к смеси порошков водного раствора органического связующего в соотношении, мас.%:
смесь порошков
99
органическое связующее
1,
2
нанесение полученной активной массы на объемный сетчатый токоподвод из никеля, последующую сушку при 50-60°С и вальцевание при давлении 100-200 кг/см, при этом состав активной массы поддерживают в интервале следующего соотношения компонентов, мас.%:
оксид кадмия
95-97
химически восстановленный никель
2-4
органическое связующее
1
2. Способ по п.1, отличающийся тем, что в качестве органического связующего выбран поливиниловый спирт, либо натрий-карбоксиметилцеллюлоза, либо гидроксиэтилцеллюлоза.
3. Способ по п.1, отличающийся тем, что в качестве соли никеля выбран ацетат никеля либо сульфат никеля.
4. Способ изготовления активной массы кадмиевого электрода щелочного никель-кадмиевого аккумулятора, включающий смешивание оксида кадмия с боргидридом натрия в соотношении, мас.%:
оксид кадмия
89-95
боргидрид натрия
5-11,
добавление к полученной смеси раствора соли никеля (II) с концентрацией 250-350 г/л, с расчетом 31-64 мл на каждые 100 г смеси, смешивание полученной смеси порошков с водным раствором органического связующего в соотношении, мас.%:
смесь порошков
99
органическое связующее
1,
2
нанесение полученной активной массы на объемный сетчатый токоподвод из никеля, последующую сушку при 50-60°С и вальцевание при давлении 100-200 кг/см, при этом состав активной массы поддерживают в интервале следующего соотношения компонентов, мас.%:
оксид кадмия
95-97
химически восстановленный никель
2-4
водный раствор органического связующего
1.
5. Способ по п.4, отличающийся тем, что в качестве органического связующего выбран поливиниловый спирт, либо натрий-карбоксиметилцеллюлоза, либо гидроксиэтилцеллюлоза.
6. Способ по п.4, отличающийся тем, что в качестве соли никеля выбран ацетат никеля либо сульфат никеля.